(57)【要約】【課題】ディスプレイ装置における明暗コントラストを、フィルタの色づきを抑制しつつ向上させること。【解決手段】発光表示デバイスを用いるディスプレイ装置において用いられるディスプレイ装置用フィルタであって、発光表示デバイスの緑色発光ピークの波長の光線透過率Ｙ４（％）に対して、３波長域発光形蛍光管の緑色発光ピークの波長の光線透過率Ｙ２（％）が５以上低いか、発光表示デバイスの白色発光スペクトルを使用した視感透過率Ｙ１（％）に対して、３波長域発光形蛍光管の緑色発光ピークの波長の光線透過率Ｙ２（％）が１以上低い透過特性を有し、可視光透過率が６０〜８０％である電磁波シールド層を有することを特徴とするディスプレイ装置用フィルタ。【選択図】    図１
2005037537.tif 000002
【特許請求の範囲】
【請求項１】
発光表示デバイスを用いるディスプレイ装置において用いられるディスプレイ装置用フィルタであって、
前記発光表示デバイスの緑色発光ピークの波長の光線透過率Ｙ４（％）に対して、３波長域発光形蛍光管の緑色発光ピークの波長の光線透過率Ｙ２（％）が５以上低いか、前記発光表示デバイスの白色発光スペクトルを使用した視感透過率Ｙ１（％）に対して、３波長域発光形蛍光管の緑色発光ピークの波長の光線透過率Ｙ２（％）が１以上低い透過特性を有し、
可視光透過率が６０〜８０％である電磁波シールド層を有することを特徴とするディスプレイ装置用フィルタ。
【請求項２】
前記電磁波シールド層が、透明基材上に設けられた開口率が６５〜９０％のメッシュ状導電性材料を用いて形成されることを特徴とする請求項１記載のディスプレイ装置用フィルタ。
【請求項３】
前記電磁波シールド層が、導電性材料の薄膜から構成されていることを特徴とする請求項１記載のディスプレイ装置用フィルタ。
【請求項４】
さらに、３波長域発光形蛍光灯Ｆ１０の発光スペクトル（ＪＩＳ  Ｚ８７１９−１９９６）を使用した視感透過率Ｙ３（％）が、前記視感透過率Ｙ１（％）に対して１以上低いことを特徴とする請求項１乃至請求項３のいずれか１項に記載のディスプレイ装置用フィルタ。
【請求項５】
請求項１乃至請求項４のいずれか１項に記載のディスプレイ装置用フィルタを用いたディスプレイ装置。
【発明の詳細な説明】
【０００１】
【発明の属する技術分野】
本発明はディスプレイ装置に用いるフィルタに関し、特に発光表示デバイスの前面に配置され、明暗コントラストを向上させるディスプレイ装置用フィルタに関する。
【０００２】
【従来の技術】
ディスプレイ装置はテレビやパーソナルコンピュータのモニタなど、様々な分野で用いられている。ディスプレイ装置の種類は多岐に渡るが、代表的なものとしては、ＣＲＴディスプレイ装置、液晶ディスプレイ装置（ＬＣＤ）、プラズマディスプレイ装置、ＥＬディスプレイ装置、ＦＥＤ（Ｆｉｅｌｄ  Ｅｍｉｓｓｉｏｎ  Ｄｉｓｐｌａｙ）装置等を挙げることができる。
【０００３】
従来、ＬＣＤやプラズマディスプレイ装置を筆頭とする平面ディスプレイは解像度や発色、コストの点でＣＲＴディスプレイ装置に比べ不利であるとされてきたが、技術進歩及び低価格化に伴い、現在では一般的な用途では平面ディスプレイが好んで用いられるようになってきている。
【０００４】
特に、大画面テレビジョン装置の分野では、発光表示デバイスの１つであるプラズマディスプレイパネル（ＰＤＰ）を用いたプラズマディスプレイ装置が注目を集めており、低価格化が進むにつれてますますその需要は増加するものと思われる。
【０００５】
プラズマディスプレイパネルは、一般的に、セルと呼ばれる、最小発光単位である微少領域（発光表示デバイス）を２枚の透明平板の間に多数形成し、セルに選択的に電圧を印加することで、セル内に封入されたガスをプラズマ放電させて紫外線を生成し、セル内の蛍光体を発光させて、画像を表示するものである。
【０００６】
プラズマディスプレイパネルはそれ単体でカラー画像の表示が可能ではあるが、電磁波や近赤外線を発生すること、色調の補正が必要であることなどの理由で、ＰＤＰを用いたディスプレイ装置には、様々な機能を有する光学フィルタを使用することが必要である。
【０００７】
この種のフィルタの機能として重要なものの１つに、外光の影響抑制がある。例えば、画像の黒い部分に対応するセルは発光させず、本来その部分は黒く見えなければならない。しかし、通常ディスプレイ装置が設置される環境には室内の照明などの環境光（外光）が存在し、この外光がディスプレイ装置表面や内部で反射して、黒が灰色のように見えてしまう。
【０００８】
このような、外光による、画像表示時の白画像部分と黒画像部分のコントラスト（以下、明暗コントラストという）の低下は、特に、ディスプレイパネルに用いられている蛍光体が白色等の明るい色であるプラズマディスプレイ装置の場合、無視できない問題である。
【０００９】
【発明が解決しようとする課題】
このような問題を解決するため、出願人は、特願２００２−３６８５７２において、特定の波長帯の光を吸収することで、ディスプレイ装置の輝度を低下させることなく外光による明暗コントラストの低下を抑制する外光抑制層を有するディスプレイ装置用フィルタを提案した。しかしながら、本発明者の検討によれば、このフィルタの外光抑制能力は必ずしも十分に利用されているわけではないことがわかった。すなわち、ディスプレイ装置に入射する外光は外光抑制層に到達するまでに他の層によって反射、散乱され、外光抑制層に到達する割合が減少し、外光抑制による明暗コントラスト向上効果が十分に生かし切れない場合が発生する。
【００１０】
また、一般にこの種の外光抑制層は、外光の特定の波長の光を吸収することにより外光の反射を抑制している。一方、ディスプレイ装置が設置される場所には様々な光源が存在し、ディスプレイ装置に入射した外光は、フィルタ中の外光抑制層を通過した後、ディスプレイパネル等の発光表示デバイスで反射し、再度外光抑制層を通過してディスプレイ装置から出射する。従って、ディスプレイ装置の観察者の目には、外光抑制層を２度通過した光が観察される。外光抑制層通過時には特定の波長成分が吸収されるため、フィルタ自体が青紫や赤紫といった不自然な色の物体として観察されてしまう。このようなフィルタの色づきの結果、画像の黒い部分が着色したように観察されたり、ディスプレイパネルが点灯していない状態、特にディスプレイ装置の電源が入っていない状態（以後、両方の状態をまとめて未使用時という）において画面全体が着色したように観察される。
【００１１】
一般に、ディスプレイ装置において観察されるフィルタの色はグレー又は黒といった無彩色が好ましいとされるため、フィルタの色づきが観察されることは望ましくない。
また、画像表示時の黒の色を引き締め、明暗コントラストを高めるには、外光抑制層に用いる外光吸収色素の濃度を高め、外光の吸収能力を増大させることが効果的である。しかし、色素濃度を高くすると、未使用時に観察される、外光抑制層に帰因するフィルタの色づきもまた強くなるという背反関係があった。
【００１２】
【課題を解決するための手段】
このような従来技術の問題点に鑑み、本発明者は鋭意検討した結果、発光表示デバイスを用いるディスプレイ装置のための、外光抑制層を有するフィルタにおいて用いられる電磁波シールド層に着目し、その可視光透過率を制御することによって、明暗コントラストの向上及びフィルタの色づきも抑制が実現できることを見いだした。
本発明はこのような知見に基づいてなされたものである。
【００１３】
すなわち、本発明の要旨は、発光表示デバイスを用いるディスプレイ装置において用いられるディスプレイ装置用フィルタであって、発光表示デバイスの緑色発光ピークの波長の光線透過率Ｙ４（％）に対して、３波長域発光形蛍光管の緑色発光ピークの波長の光線透過率Ｙ２（％）が５以上低いか、発光表示デバイスの白色発光スペクトルを使用した視感透過率Ｙ１（％）に対して、３波長域発光形蛍光管の緑色発光ピークの波長の光線透過率Ｙ２（％）が１以上低い透過特性を有し、可視光透過率が６０〜８０％である電磁波シールド層を有することを特徴とするディスプレイ装置用フィルタに存する。
【００１４】
また、本発明の別の要旨は、本発明によるディスプレイ装置用フィルタを用いたディスプレイ装置に存する。
【００１５】
【発明の実施の形態】
以下、本発明をその好適な実施形態に基づき詳細に説明する。
本発明のディスプレイ装置用フィルタは、発光表示デバイスを用いるディスプレイ装置用のフィルタである。ここで、発光表示デバイスとは、プラズマディスプレイパネルや、液晶ディスプレイパネルとバックライトの組み合わせといった、発光表示の機能を実現する最小構成、換言すればディスプレイフィルタを用いる対象となる発光表示体を意味する。また、本発明において発光表示デバイスはカラー発光表示デバイスである。また、ディスプレイ装置とは、発光表示デバイス及びディスプレイフィルタが筐体に組み込まれ、市場でテレビやディスプレイ装置として流通している完成品の形態を意味する。
【００１６】
本発明のディスプレイ装置用フィルタは、発光表示デバイスの前面、すなわち発光表示デバイスから出射した光が、この発光表示デバイスを用いたディスプレイ装置から出射するまでの光路中に配置される。
【００１７】
本発明のディスプレイ装置用フィルタは、外光抑制機能を有するフィルタである。外光抑制機能はディスプレイ装置用フィルタを構成する層の１つの有する機能として実現され、以下、外光抑制機能を有する層を外光抑制層という。ただし、本発明においてディスプレイ装置用フィルタを構成する層は、隣り合う層と必ずしも接着されている必要はない。例えば、ある層が隣り合う層と離れて配置されているような形態や、隣り合う層と接してはいるが、接着はされていないような形態であってもよい。
【００１８】
《ディスプレイ装置用フィルタ全体の特性》
本発明が対象とするディスプレイ装置用フィルタは、外光抑制層以外に、近赤外線吸収層、電磁波シールド層など、フィルタとして必要な機能を含む構成において、設置対象とする発光表示デバイスの緑色発光ピークの波長（プラズマディスプレイパネルの場合５２５ｎｍである場合が多いが、蛍光体の種類等によって異なる）の光線透過率Ｙ４（％）に対して３波長域発光形蛍光管の緑色発光ピークの波長の光線透過率Ｙ２（％）が５以上、好ましくは７以上、さらに好ましくは１０以上低いこと、あるいは発光表示デバイスの白色発光スペクトルを使用した視感透過率Ｙ１（％）に対して、３波長域発光形蛍光管の緑色発光ピーク波長（通常は５４５ｎｍ）の光線透過率Ｙ２（％）が１以上、好ましくは３以上、さらに好ましくは５以上低いことを特徴とする。
【００１９】
さらには、３波長域発光形蛍光灯Ｆ１０の発光スペクトル（ＪＩＳ  Ｚ８７１９−１９９６）を使用した視感透過率Ｙ３（％）が、前記視感透過率Ｙ１（％）に対して１以上、好ましくは３以上、さらに好ましくは５以上低いと、明暗コントラスト向上の効果がより多く得られる。
【００２０】
但し、発光表示デバイスの輝度を大きく低下させないために、視感透過率Ｙ１（％）は１０％以上、好ましくは２０％以上、更に好ましくは３０％以上であることが望ましい。視感透過率は、ＪＩＳ  Ｚ８１０５−１９８２に記述された、物体を透過する光束φｔと物体に入射する光束φｉとの比、φｔ／φｉであり、人の視覚系の明るさ感覚に対する相対分光応答度（分光視感効率）を考慮した上での、３８０ｎｍ〜７８０ｎｍの波長域における透過率の平均で、これは物体の相対的な明暗を示す明度とおおむね相関するため、視感透過率をフィルタの明るさ／暗さの指標としている。
【００２１】
視感透過率Ｙ３（％）が、視感透過率Ｙ１（％）に対して１未満低い場合、従来用いられているＮＤフィルタ（ニュートラル・デンシティフィルタ；可視光域での透過率が一様なフィルタで、光量を落とす目的で使用される）、或いはＮＤフィルタに類するフィルタと同等の効果しか得られない。
【００２２】
本発明のディスプレイ装置用フィルタは、単独はもちろん透明のガラスや他の透明樹脂板等と貼り合わせた積層体として用いることができる。また、発光表示デバイス表示面へ直接貼付される部材、透明ガラスや他の透明樹脂板などと貼り合わせた積層体として設置される部材等、複数の部材の特性を組み合わせることで、本発明を実施することもできる。本発明のディスプレイ装置用フィルタを用いて、ディスプレイ装置を得るには、発光表示デバイスとして、公知のものあるいは市販品であれば特に限定なく用いることができる。
【００２３】
上述の条件を満たすディスプレイ装置用フィルタの具体的な構成について更に説明する。
図２は発光表示デバイスの一例としてのプラズマディスプレイパネルの発光スペクトル１４と、外光源の一例としての３波長域発光形蛍光灯Ｆ１０の発光スペクトル１５、及び上述の条件を満たす外光抑制層の透過スペクトル１６の例を示す特性図である。
【００２４】
図３は、図２に示すプラズマディスプレイパネルの発光スペクトル１４と、３波長域発光形蛍光灯Ｆ１０の発光スペクトル１５が、透過スペクトル１６を有する外光抑制層を透過した後の発光スペクトル１４’及び１５’を示す。プラズマディスプレイ発光に比較して外光が大きく減少していることが分かる。但し、外光については、上述のように外光抑制層を２回通過したものが実際に観察されるため、図３における外光の発光スペクトル１５’は外光抑制層を２回透過させたものを示している。
【００２５】
外光源として３波長域発光形蛍光灯Ｆ１０、発光表示デバイスとしてプラズマディスプレイパネルという組み合わせを考えると、外光抑制層の極小透過率が５３０ｎｍよりも短波長側（図２において波長５３０ｎｍより左側の波長域）にあると、この波長域には外光成分が少ないため外光カットの効果が低く、また波長５２５ｎｍ近傍にはプラズマディスプレイパネルの緑色の発光ピーク（発光スペクトル１４におけるポイントＧ付近）があり、この緑色発光を妨害（緑色を吸収）してしまうためコントラスト向上の効果が低くなり好ましくない。また、極小透過率が６１０ｎｍよりも長波長側（図２において波長６１０ｎｍより右側の波長域）であると、ディスプレイパネルの赤色の発光（発光スペクトル１４におけるポイントＲ１、Ｒ２付近）を大きく妨害（赤色を吸収）してしまうため好ましくない。したがって、この外光源と発光表示デバイスの組み合わせにおいては、３波長域発光形蛍光灯Ｆ１０との緑色発光を良く吸収し、プラズマディスプレイパネルの緑色発光を良く通過するように外光抑制層の吸収ピークを設計することとなる。
【００２６】
従って、図２に示すように、波長５３０ｎｍ〜６１０ｎｍに透過率の極小値Ｋを持つ外光抑制層を設計することになる。ここで「極小値」とは、例えば二次関数のグラフ等で定義されている場合と同様な意味、即ちグラフ上において減少から増加に変わる変曲点を意味し、最小値とは異なる。
【００２７】
また、５３０ｎｍ〜６１０ｎｍの波長域に極小値Ｋを有する外光抑制層の透過スペクトル１６はシャープ（急峻）なバレー型（谷型）を有する方が、ディスプレイパネルの発光輝度確保のため好ましい。なお、プラズマディスプレイパネルは波長５９５ｎｍ近傍に強い発光があるため、５３０ｎｍ〜６１０ｎｍの部分をカットするとこの波長域のプラズマディスプレイパネルの発光も弱まり明暗コントラストが低下するものの、この５９５ｎｍの発光はセルに封入されたＮｅガスの発光によるものであり、本来不要な成分である。そのため、５３０ｎｍ〜６１０ｎｍの波長域の発光成分をカットするように設計することは好ましい。
【００２８】
具体的には、５３０ｎｍ〜６１０ｎｍの波長域に最大吸収を有する化合物であって、この化合物が下記一般式（Ｉ）で表されるジフェニルスクアリリウム系化合物、下記一般式（ＩＩ）で表されるテトラアザポルフィリン系化合物、フェニルピラゾリル系スクアリリウム系化合物（ＩＩＩ）、ピロメテン系化合物（ＩＶ）の少なくとも１つ、好ましくは下記一般式（Ｉ）で表されるジフェニルスクアリリウム系化合物及び／又は下記一般式（ＩＩ）で表されるテトラアザポルフィリン系化合物を用いて形成した光学機能フィルムである。
【００２９】
2005037537.tif 000003
【００３０】
〔式（Ｉ）中、Ｒ１は、置換基を有していてもよいアルキル基、置換基を有していてもよいアルコキシ基、置換基を有していても良いアリール基、置換基を有していてもよいアリオールオキシ基、又はハロゲン原子を示す。ここで、隣接するＲ１が一緒になって、アルカンジイル基やアルキレンジオキシ基を形成していても良い。
Ｒ２は、水素原子、又は１価の置換基を示し、Ｇ１は、−ＮＲ３−で表される基（ここで、Ｒ３は、水素原子、又はアルキル基を示す。）、又は酸素原子を示し、Ｇ２は、カルボニル基、又はスルホニル基を示す（ここで、Ｇ２がスルホルニ基の場合には、Ｒ２は水素原子ではない。）。
ｍ、ｎ及びｐは０以上の整数であり、ｍ＋ｎ＋ｐは５以下である。
【００３１】
ただし、ベンゼン環上のこれらの置換基は、他方のベンゼン環との間で互いに異なっていてもよく、また、一方のベンゼン環において、ｍ及びｎが２以上であるとき、Ｒ１、及びＧ１−Ｇ２−Ｒ２で表される基は、同一環内の他の置換基との間で互いに異なっていてもよい。〕
【００３２】
2005037537.tif 000004
【００３３】
〔式（ＩＩ）中、Ｒ１〜Ｒ８は、各々独立に、水素原子、ハロゲン原子、ニトロ基、シアノ基、ヒドロキシ基、アミノ基、置換基を有していても良いアルキル基、置換基を有していても良いシクロアルキル基、置換基を有していても良いアルコキシ基、置換基を有していても良いアリール基、置換基を有していても良いアリールオキシ基、置換基を有していても良いアルキルアミノ基、置換基を有していても良いジアルキルアミノ基、置換基を有していても良いアルキルチオ基、又は置換基を有していても良いアリールチオ基を表し、Ｒ１とＲ２、Ｒ３とＲ４、Ｒ５とＲ６、Ｒ７とＲ８は各々連結して非芳香環を形成しても良く、Ｍは、２個の水素原子、２価の金属原子、３価の１置換金属原子、４価の２置換金属原子、又はオキシ金属原子を表わす。〕
【００３４】
2005037537.tif 000005
【００３５】
〔式（ＩＩＩ）中、Ｒ１は、置換基を有していてもよいアルキル基、又は置換基を有していてもよいアルコキシ基を示し、置換基Ａは水酸基、又はＷ−Ｘ−Ｒ２（Ｗはイミノ基を示し、Ｘはカルボニル基、又はスルホニル基を示し、Ｒ２は水素原子、置換基を有していてもよいアルキル基、置換基を有していてもよいアルケニル基、置換基を有していてもよいアリール基、置換基を有していてもよい複素環基を示し、ｍは０又は１を示し、Ｒ６，Ｒ７は置換基を有していてもよいアルキル基、又は置換基を有していてもよいアリール基を示し、Ｚは酸素原子を示す。）を示す。〕
【００３６】
2005037537.tif 000006
【００３７】
〔式（ＩＶ）中、Ｒ１〜Ｒ４、Ｒ７〜Ｒ１１は各々独立に水素原子、ハロゲン原子、ニトロ基、シアノ基、ヒドロキシ基、アミノ基、カルボキシル基、スルホン酸基、炭素数１〜２０のアルキル基、炭素数１〜２０のハロゲノアルキル基、炭素数１〜２０のアルコキシ基、炭素数２〜２０のアルケニル基、炭素数２〜２０のアルコキシアルキル基、炭素数２〜２０のアルコキシアルコキシ基、炭素数６〜２０のアリールオキシ基、炭素数１〜２０のアシル基、炭素数２〜２０のアルコキシカルボニル基、炭素数２〜２０のアルキルアミノカルボニル基、炭素数３〜２０のジアルキルアミノカルボニル基、炭素数２〜２０のアルキルカルボニルアミノ基、炭素数７〜２０のフェニルカルボニルアミノ基、炭素数７〜２０のフェニルアミノカルボニル基、炭素数７〜２０のフェノキシカルボニル基、炭素数７〜２０のアラルキル基、炭素数６〜２０のアリール基、炭素数４〜２０のヘテロアリール基、炭素数１〜２０のアルキルチオ基、炭素数６〜２０のフェニルチオ基、炭素数３〜２０のアルケニルオキシカルボニル基、炭素数８〜２０のアラルキルオキシカルボニル基、炭素数４〜２０のアルコキシカルボニルアルコキシカルボニル基、炭素数４〜２０のアルキルカルボニルアルコキシカルボニル基、炭素数２〜２０のモノ（ヒドロキシアルキル）アミノカルボニル基、炭素数３〜２０のジ（ヒドロキシアルキル）アミノカルボニル基、炭素数３〜２０のモノ（アルコキシアルキル）アミノカルボニル基又は炭素数５〜２０のジ（アルコキシアルキル）アミノカルボニル基を表し、Ｒ２とＲ３及び／又はＲ１０とＲ１１は、それぞれ互いに結合してピロール環に縮合する芳香環を形成してもよく、又これらによって形成される縮合芳香環は、それぞれ同一であっても異なるものであってもよく、式（Ｖ）
【００３８】
2005037537.tif 000007
【００３９】
（式（Ｖ）中、Ｒ８〜Ｒ１１は、前記と同意義を表わす。）を表わし、Ｍは遷移金属を表わす。〕
【００４０】
このような化合物を用いた外光抑制用フィルムは、上記化合物を個別に、あるいは混合して周知の方法でフィルムやシート状に形成することにより実現することが可能である。
【００４１】
上述したような全体特性を有する本発明のディスプレイ装置用フィルタにおいて、外光抑制層の機能を十分生かした明暗コントラストの向上効果と、未使用時のフィルタの色づき抑制を両立させるための実施形態について以下に説明する。
【００４２】
■（第１の実施形態）
図１は、本実施形態に係るディスプレイ装置用フィルタを適用したディスプレイ装置の一例としてのプラズマディスプレイ装置の、光学部材の配置例を示す図である。
【００４３】
図において、プラズマディスプレイ装置は、例えば３波長域発光型蛍光灯などの外光源２０が存在する側（最外面側）から、外光導入層１、ガラス板３、電磁シールド層４、近赤外線吸収層７、外光抑制層１１及びプラズマディスプレイパネル１２を有する。プラズマディスプレイパネル１２を除く各部材は図示しない接着層によって接着され、ディスプレイ装置用フィルタ１００を構成している。図において、フィルタ１００とプラズマディスプレイパネル１２とは所定の空間をおいて配置されている。
【００４４】
外光導入層１は、入射した外光を外光抑制層へできるだけ多く導くような層であり、入射した外光を反射、散乱することなく透過させる層であることが好ましい。具体的には、外光導入層１は、ＪＩＳ  Ｚ８１０５−１９８２による視感透過率が９０％以上であることが好ましく、９５％以上であることが特に好ましい。
【００４５】
このような外光導入層は、例えば視感透過率の高い材質を透明バインダー樹脂に分散もしくは混合させてフィルム状やシート状に形成したり、透明基板に塗膜として形成したり、蒸着等によって透明基板上に直接設けたり、基板上にフィルム状のものを貼り付けたりするなど、様々な方法によって形成することができる。ただし、外光導入層の厚みは人間の目が最も敏感に感じる５５０ｎｍの１／４波長である１３７．５ｎｍ±１０ｎｍ程度とするのが好ましいため、このような薄膜を生成可能な方法によって形成することが好ましい。
【００４６】
ディスプレイ装置用フィルタ１００の構成について更に説明する。ガラス板３は例えば強化ガラスからなり、主にディスプレイ装置の外観を整えるとともに、フィルタ１００の基材としても機能する。電磁波シールド層４は、例えばＰＥＴシート等の基材上に金属薄膜を設け、この金属薄膜をエッチングする等の方法によって導電性のメッシュを形成したものや、基材上にスパッタリング等によって導電薄膜を形成したものであり、図示しないアースに接続されて、プラズマディスプレイパネル１２から放出される電磁波をシールドしている。
【００４７】
電磁波シールド層４には、図示しない粘着剤層を介して近赤外線吸収層７が設けられる。近赤外線吸収層７は、例えばＰＥＴシート等の透明基材の一面又は両面に近赤外線吸収機能を有するフィルムが貼り付けられた構成を有し、プラズマディスプレイパネル１２から放出される近赤外線をカットする。外光抑制層１１は、上述した透過特性を有し、外光源２０の特定波長域の光線を吸収することで、外光がディスプレイパネル１２に到達すること及び、到達した光がディスプレイ装置外へ戻ることの両方を抑制し、外光による明暗コントラストの悪化を抑制する。外光抑制層１１は、近赤外線吸収層７と同様、例えばＰＥＴからなる透明シート上に上述の透過特性を有する外光抑制機能フィルムを貼り付けた構成を有する。また、外光抑制層１１は、上述した５３０ｎｍ〜６１０ｎｍの波長域に最大吸収を有する化合物を含有する。なお、図１に示した以外の、色調補正層等がディスプレイ装置用フィルタ１００に含まれていても良い。
【００４８】
図１に示したように、プラズマディスプレイパネルのような電磁波を発生する発光表示デバイスを用いたディスプレイ装置に用いるフィルタ１００には、電磁波シールド層４が設けられるのが一般的である。本実施形態は、外光抑制層を有するディスプレイ装置用フィルタが電磁波シールド層を有する場合、電磁波シールド層に特定の条件を満たす層を用いることにより、フィルタの色づきを観察されにくくするとともに、かつ明暗コントラストの向上を実現するものである。
【００４９】
すなわち、電磁波シールド層４の可視光透過率を制御し、外光が発光表示デバイスに到達する量を抑制すれば、表示発光デバイスで反射した外光の戻り光に帰因する明暗コントラストの低下を抑制できる。
【００５０】
本実施形態における電磁波シールド層４は、透明な基材上に導電性繊維によるメッシュを設けたもの、基材上に形成した導電性薄膜をエッチングしてメッシュ状に形成したもの、基材上に蒸着やスパッタリングによって形成される（開口を有さない）導電性物質の薄膜などによって形成することができる。
【００５１】
本実施形態において、電磁波シールド層４の可視光（波長４００〜７００ｎｍ）透過率は、６０〜８０％であり、好ましくは上限が７５％、さらに好ましくは上限が７０％である。
【００５２】
このような可視光透過率は、電磁波シールド層４がメッシュ状の導電性材料（導電性繊維のメッシュ又はエッチング等によってメッシュ状に形成された導電性薄膜）を用いる場合、メッシュを形成する透明基材の透過率及びその開口率を制御することにより実現できる。ここで、開口率とは、単位面積当たりの光透過可能な領域（開口）の比率（換言すれば、単位面積当たりにメッシュが占める割合を１００から差し引いたもの）である。
【００５３】
メッシュを形成する透明基材としてはＰＥＴフィルムが一般的であり、その可視光透過率は約９０％であることから、開口率を６５％〜９０％、好ましくは上限が８５％以下、より好ましくは上限を８０％以下とすることにより、上述の可視光透過率を実現できる。もちろん、可視光透過率の測定結果に基づいて実際の開口率を決定するようにしても構わない。なお、電磁波シールド層の可視光透過率は、透明基材の可視光透過率と、電磁波シールドメッシュの開口率を乗じた値として求めることができる。
【００５４】
電磁波シールドメッシュの開口率制御は、メッシュの材料や製法に応じて適宜行うことができるが、例えば金属ワイヤを用いてメッシュを製造する場合には、ワイヤの間隔（線ピッチ）とワイヤの径を制御することで、またメッシュを金属薄膜のエッチングで形成する場合には、エッチングする領域を制御することで実現できる。
【００５５】
一方、電磁波シールド層４をメッシュ状でない（開口部分のない）導電性薄膜を用いて形成する場合には、基材上に設ける導電性薄膜の材質や膜厚を制御することにより上述の可視光透過率を実現することができる。この場合、電磁波シールド層は複数の導電性薄膜層によって形成しても良く、また厚み、材質は複数の導電性薄膜層の各々で独立して選択可能である。
【００５６】
本実施形態によれば、発光表示デバイスに到達する外光を、電磁波シールド層によって抑制することにより、明暗コントラストを向上することが可能である。また、外光抑制層を透過する可視光の量が抑制されるため、同時に未使用時におけるフィルタの色づきを抑制することができる。
【００５７】
【実施例】
以下、本発明を実施例によりさらに詳細に説明するが、本発明は以下の実施例に限定されるものではない。
■（実施例）
・外光導入層の形成
ハードコート処理がなされたポリアクリルフィルム（厚さ１００μｍ、屈折率１．４９）を真空蒸着装置にセットし、真空室内を約８Ｔｏｒｒまで排気した後、酸素ガスを約５Ｔｏｒｒになるまで導入した。次いで、フッ化マグネシウム（屈折率１．３８）を電子ビーム蒸発源を用いて蒸発させ、フィルム上に厚さ約１４０ｎｍ蒸着して、外光導入層１（図１）とした。この外光導入層について、島津社製分光光度計ＵＶ３１００ＰＣを用い、３波長域発光形蛍光管Ｆ１０の発光スペクトル（ＪＩＳ  Ｚ８７１９−１９９６）を使用して、ＪＩＳ  Ｚ８７２２−２０００による計算方法によって視感透過率（定義ＪＩＳ  Ｚ８１０５−１９８２）を求めたところ、９５．６％であった。
【００５８】
・外光抑制層の形成
基材としてのポリエチレンテレフタレート製フィルム（東洋紡績社製ＰＥＴフィルム「Ａ７３００」、厚み１２５μｍ、ヘイズ値（ＪＩＳ  Ｋ７１０５による測定値）０．４％）に、ポリメチルメタクリレート樹脂（ダイヤナールＢＲ−８０；三菱レイヨン社製）３０ｗｔ％トルエン溶液に上述の一般式（Ｉ）で表されるジフェニルスクアリリウム系化合物である以下の組成を有する化合物Ａを０．３７ｗｔ％／樹脂分、と化合物Ｂを０．２６ｗｔ％／樹脂分、ＰＹＬ３Ｇ（三菱化学社製）０．８０ｗｔ％／樹脂分、ＤＭＥ、トルエンを混合溶解し、ＮＯ．３０バーコーター（太祐機材社製）で塗工し、乾燥し、膜厚４．５μｍのコーティング膜を有する外光抑制層１１を得た。
この外光抑制層の透過スペクトル１６は図２に示すように、約５７５ｎｍに極小値Ｋを有していた。
【００５９】
（化合物Ａ）
2005037537.tif 000008
【００６０】
（化合物Ｂ）
2005037537.tif 000009
【００６１】
・近赤外線吸収層の形成
基材としてのポリエチレンテレフタレート製フィルム（東洋紡績社製ＰＥＴフィルム「Ａ７３００」、厚み１２５μｍ、ヘイズ値（ＪＩＳ  Ｋ７１０５による測定値）０．４％）に、ポリメチルメタクリレート樹脂（ダイヤナールＢＲ−８０；三菱レイヨン社製）３０ｗｔ％トルエン溶液にジイモニウム系近近赤外線吸収色素（Ｎ，Ｎ，Ｎ’，Ｎ’，−テトラキス（ｐ−ジブルチルアミノフェニル）−ｐ−フェニレンジイモニウムの六フッ化アンチモン酸塩）７．６％／樹脂分、トルエン、ＭＥＫを混合溶解して、Ｎ０．３０バーコーター（太祐機材社製）で塗工し、乾燥して近赤外線吸収膜を設ける。
【００６２】
次いで、基材フィルムの裏面に、ポリメチルメタクリレート樹脂（ダイヤナール  ＢＲ−８０；三菱レイヨン社製）３０ｗｔ％トルエン溶液にジチオールニッケル錯体近近赤外線吸収色素｛ビス−２，２’−［１，２−ジ（３−クロロフェニル）エチレンジイミン］ベンゼンチオラート｝ニッケル（ＩＩ）９．２ｗｔ％／樹脂分、トルエン、ＴＨＦを混合溶解して同様にコーティングし、両面に近赤外線吸収膜を有する近赤外線吸収層７を形成した。
【００６３】
・電磁波シールド層の形成
厚さ１２５μｍ、幅７００ｍｍのポリエチレンテレフタレートフィルム（東洋紡績社製「Ａ４３００」、可視光透過率９０％）を基材とし、その片面に熱硬化性の接着剤（武田薬品社製「タケダックＡ３１０」）をロールコーターで塗布、乾燥して塗工量４ｇ／ｍ２とした。そして、両面がクロメート処理により黒化処理されている銅箔（古河サーキットフォイール社製「ＥＸＰ−ＷＳ」。幅７００ｍｍ、厚さ９μｍ）を、クロメート層と接着剤層が重なるよう、金属ロールとゴムロールからなるラミネート装置を用いて貼り付け、厚さ１３７μｍの複層シートを得た。
【００６４】
次いで、マスキング処理及びエッチング処理を行った。具体的には、カゼインを感光性レジストとし、複層シートを搬送させながらその片面（銅箔面）全体を覆うように塗布した。パターン版としては図４に示すような、メッシュ部とアース（接地）用の枠部を形成するための形状を使用した。本実施例ではメッシュ角度９０度、メッシュ線幅１５μｍ、線ピッチ２００μｍ（開口率約８１％）のものを用いた。そして、このパターン版を用いて密着露光し、現像の後１００℃でベーキングした。
【００６５】
さらに、レジストパターンを耐エッチング用マスクとして、エッチング液（塩化第二鉄溶液）をスプレーで銅箔に吹きかけ、露出部分をエッチングしてメッシュ部及びアース用枠部を形成した。そして、水洗、レジストの剥離をアルカリ溶液で行った後、さらに洗浄処理及び乾燥を行い、電磁波シールドメッシュを形成した。メッシュ部の開口率を測定したところ、７８％であった。また、電磁波シールド層（すなわち、透明基材とメッシュとを組み合わせた構成）の可視光透過率は６９．０％であった。
【００６６】
・ディスプレイ装置用フィルタの形成
近赤外線吸収層の一方の面に外光抑制層を貼り合わせた。また、近赤外線吸収フィルタの残りの面には、電磁波シールド層及びガラス板３を貼り合わせた。最後に、ガラス板３の外光入射面に上述した外光導入層を貼り付け、ディスプレイ装置用フィルタを形成した。
【００６７】
そして、このディスプレイ装置用フィルタを日立製作所社製プラズマディスプレイパネル（Ｗ３２−ＰＤ２１００）の前に配置したディスプレイ装置を構成した。この構成は図１に示す構成と等しい。
【００６８】
・評価
このフィルタの、３波長域発光形蛍光管の緑色発光のピーク（５４５ｎｍ）における光線透過率Ｙ２（％）及びディスプレイの緑色発光ピークの波長（５２５ｎｍ）における光線透過率Ｙ４（％）、プラズマディスプレイの白色発光スペクトルを使用した視感透過率Ｙ１（％）、３波長域発光形蛍光灯Ｆ１０の発光スペクトルを使用した視感透過率Ｙ３（％）を評価した。
その結果、Ｙ１＝３４．３、Ｙ２＝３０．９、Ｙ３＝３２．７、Ｙ４＝４３．７であり、
Ｙ４−Ｙ２＝１２．８  （＞５）
Ｙ１−Ｙ２＝３．４  （＞１）
Ｙ１−Ｙ３＝１．６  （＞１）
であった。
【００６９】
このようにして構成したディスプレイ装置をＪＩＳ  Ｚ８７１９−１９９６で規定される発光スペクトルを有するＦ１０型３波長域発光形蛍光管を外光源として点灯させた室内に設置し、画面中央部に白色を、残りを黒色を表示させた状態での明暗コントラストと、また電源断状態におけるフィルタの色をそれぞれ目視で評価した。
【００７０】
■（比較例）
電磁波シールド層として、近赤外線吸収フィルタの、外光抑制層が貼り合わせされていない面に貼り合わせた電磁波シールドメッシュ（線幅１２μｍ、線ピッチ３００μｍ、開口率９２％）を用い、その上にガラス板及び外光入射面に上述した外光導入層を貼り付け、ディスプレイ装置用フィルタを形成した。また、電磁波シールド層（すなわち、透明基材とメッシュとを組み合わせた構成）の可視光透過率は８３％であった。
このフィルタについて、実施例と同様にＹ１〜Ｙ４を測定したところ、Ｙ１＝４０．７、Ｙ２＝３６．６、Ｙ３＝３８．８、Ｙ４＝５１．８であり、
Ｙ４−Ｙ２＝１５．２  （＞５）
Ｙ１−Ｙ２＝４．１  （＞１）
Ｙ１−Ｙ３＝１．９  （＞１）
であった。評価を実施例と同様にして行った。
【００７１】
（評価結果）
実施例については比較例と比べて、明暗コントラストが向上していることが認められた。また、フィルタの色はより引き締まった無彩色であった。
【００７２】
【発明の効果】
以上説明したように、本発明によれば、外光抑制フィルタを用いるディスプレイ装置の使用時及び未使用時のコントラストを向上させることが可能になるという効果を有する。
【図面の簡単な説明】
【図１】本発明の実施形態に係るディスプレイ装置用フィルタ及びそれを用いたディスプレイ装置の構成例を示す図である。
【図２】プラズマディスプレイパネルの発光スペクトル及び３波長域発光形蛍光灯Ｆ１０の発光スペクトル、並びに本発明の実施形態に係るディスプレイ装置用フィルタの透過スペクトルを示す特性図である。
【図３】図２に示す特性を有するディスプレイ装置用フィルタを透過した後のプラズマディスプレイの発光スペクトル及び３波長域発光形蛍光灯Ｆ１０の発光スペクトルを示す特性図である。
【図４】本発明の実施例で用いた導電シールドメッシュ形成用のマスクパターンを説明する図である。
【図１】
2005037537.tif 000010
【図２】
2005037537.tif 000011
【図３】
2005037537.tif 000012
【図４】
2005037537.tif 000013